"多糖の構成単位が有する2位の水酸基又はアミノ基の水素原子を下記一般式1で表される1価の基に置換し、かつ、前記構成単位が有する3位の水酸基又はアミノ基の水素原子を下記一般式2で表される1価の基に置換した構造を含む、多糖誘導体。R1-NH-CO-1R2-NH-CO-2式1及び2中、R1及びR2は、互いに異なる置換又は未置換のアリール基を示す。前記多糖がセルロース又はアミロースである、請求項1に記載の多糖誘導体。前記R1が3,5-ジクロロフェニル基であり、前記R2が3,5-ジメチルフェニル基である、請求項1又は2に記載の多糖誘導体。多糖の構成単位が有する2位及び3位の水酸基又はアミノ基の水素原子を、互いに同一の下記一般式1:R1-NH-CO-1式1中、R1は置換又は未置換のアリール基を示す。で表される1価の基に置換した構造を含む原料である多糖誘導体に対して、下記一般式3:R2-NCO3式3中、R2は、前記R1とは異なる置換又は未置換のアリール基を示す。で表される化合物を反応させることにより、前記2位及び3位の水酸基又はアミノ基の水素原子に置換した前記一般式1で表される1価の基のいずれか一方を、下記一般式2:R2-NH-CO-2式2中、R2は、前記一般式3におけるR2と同義である。で表される1価の基に置換する工程を備える、多糖誘導体の製造方法。請求項1~3のいずれか一項に記載の多糖誘導体を含む分離剤。しかしながら、特定の位置に特定の種類の置換基を有する多糖誘導体、特に6炭糖への置換基の導入において区別の困難な2位と3位に互いに異なる特定の置換基を有する多糖誘導体については、更に検討の余地が残されている。本発明は、上記事情にかんがみてなされたものであり、光学異性体用分離剤に用いられ得る新規な多糖誘導体及びその製造方法、並びにその多糖誘導体を含む分離剤を提供することを目的とする。上記目的を達成するために、本発明は、多糖の構成単位が有する2位の水酸基又はアミノ基の水素原子を下記一般式1で表される1価の基に置換し、かつ、上記構成単位が有する3位の水酸基又はアミノ基の水素原子を下記一般式2で表される1価の基に置換した構造を含む、多糖誘導体を提供する。R1-NH-CO-1R2-NH-CO-2式1及び2中、R1及びR2は、互いに異なる置換又は未置換のアリール基を示す。また、本発明は、上述の多糖がセルロース又はアミロースである多糖誘導体を提供する。さらに、本発明は、上記R1が3,5-ジクロロフェニル基であり、上記R2が3,5-ジメチルフェニル基である多糖誘導体を提供する。本発明は、多糖の構成単位が有する2位及び3位の水酸基又はアミノ基の水素原子を、互いに同一の下記一般式1:R1-NH-CO-1式1中、R1は置換又は未置換のアリール基を示す。で表される1価の基に置換した構造を含む原料である多糖誘導体に対して、下記一般式3:R2-NCO3式3中、R2は、上記R1とは異なる置換又は未置換のアリール基を示す。で表される化合物を反応させることにより、上記2位及び3位の水酸基又はアミノ基の水素原子に置換した上記一般式1で表される1価の基のいずれか一方を、下記一般式2:R2-NH-CO-2式2中、R2は、上記一般式3におけるR2と同義である。で表される1価の基に置換する工程を備える、多糖誘導体の製造方法を提供する。さらに、本発明は上述の多糖誘導体を含む分離剤を提供する。本発明によると、光学異性体用分離剤に用いられ得る新規な多糖誘導体及びその製造方法、並びにその多糖誘導体を含む分離剤を提供することができる。以下、必要に応じて図面を参照しつつ、本発明を実施するための形態以下、単に本実施形態という。について詳細に説明する。ただし、本発明は、下記本実施形態に限定されるものではなく、その要旨を逸脱しない範囲で様々な変形が可能である。本実施形態の多糖誘導体は、多糖の構成単位が有する2位の水酸基又はアミノ基の水素原子を下記一般式1で表される1価の基に置換し、かつ、上記構成単位が有する3位の水酸基又はアミノ基の水素原子を下記一般式2で表される1価の基に置換した構造以下、所定の構造という。を含むものである。この多糖誘導体は、上記所定の構造のみから構成されていてもよく、更に他の構造を含んでいてもよい。R1-NH-CO-1R2-NH-CO-2ここで、式1及び2中、R1及びR2は、互いに異なる置換又は未置換のアリール基を示す。なお、本明細書において、アミノ基の水素原子は、2つあるうちの一方の水素原子を意味する。上述の多糖は、少なくとも2位及び3位に水酸基又はアミノ基を有する多糖であれば特に限定されない。このような多糖としては、例えば、β-1,4-グルカンセルロース、α-1,4-グルカンアミロース、アミロペクチン、α-1,6-グルカンデキストラン、β-1,6-グルカンプスツラン、β-1,3-グルカンカードラン、シゾフィラン、α-1,3-グルカン、β-1,2-グルカンCrownGall多糖、β-1,4-ガラクタン、β-1,4-マンナン、α-1,6-マンナン、β-1,2-フラクタンイヌリン、β-2,6-フラクタンレバン、β-1,4-キシラン、β-1,3-キシラン、β-1,4-キトサン、β-1,4-N-アセチルキトサンキチン、プルラン、アガロース、アルギン酸、α-シクロデキストリン、β-シクロデキストリン、γ-シクロデキストリン、ニゲラン、及びアミロースを含有する澱粉が挙げられる。これらの中で、光学分割能の観点から、多糖として好ましくは、セルロース及びアミロースであり、更に好ましくは、セルロースである。多糖の数平均重合度1分子中に含まれるピラノース又はフラノース環の平均数は、好ましくは5以上、より好ましくは10以上であり、特に上限はないが、1000以下であることが取り扱いの容易さの点で好ましく、より好ましくは5~1000、更に好ましくは10~1000、特に好ましくは10~500である。上記一般式1及び2中、R1及びR2は、互いに異なる置換又は未置換のアリール基を示す。アリール基としては、炭素数が6~30の縮合環状を含むアリール基が挙げられ、例えば、フェニル基、インデニル基、ナフチル基、アンスリル基、フェナンスリル基、フルオレニル基、ピレニル基、ビフェニル基、及びターフェニル等が挙げられる。これらの中では、光学分割能の観点から、フェニル基が好ましい。上記R1及びR2が有していてもよい置換基としては、例えば、炭素数1~12のヘテロ原子を含んでもよい炭化水素基、シアノ基、ハロゲン原子、ヒドロキシ基、ニトロ基、アミノ基、及びジ炭素数1~8のアルキルアミノ基すなわち炭素数1~8のアルキル基を置換基として有するアミノ基からなる群から選ばれた一又は二以上の置換基が挙げられる。これらの中では、炭素数1~12のヘテロ原子を含んでもよい炭化水素基及びハロゲン原子が好ましい。また、炭素数1~12のヘテロ原子を含んでもよい炭化水素基としては、炭素数1~2のアルキル基が好ましく、ハロゲン原子としては、塩素原子が好ましい。上記一般式1及び2で表される1価の基以下、上記一般式1及び2で表されるような、カルバモイル窒素原子に1つの置換又は未置換のアリール基が結合した置換カルバモイル基を、総じて所定のカルバモイル基という。は、これらの基による光学分割能の効果が得られる範囲であれば、上記構成単位において該当する位置の水酸基又はアミノ基の水素原子の全てにおいて置換されていなくてもよい。所定のカルバモイル基の、本実施形態の多糖誘導体への導入率は、70~100が好ましく、80~100がより好ましく、100が特に好ましい。ここで、上記導入率は以下のように定義される。すなわち、本実施形態の多糖誘導体において、所定のカルバモイル基を、上述の構成単位における水酸基の水素原子又はアミノ基の水素原子の全てに置換したものとしたときの、その構成単位の水酸基又はアミノ基の総数に対する、本実施形態の多糖誘導体における所定のカルバモイル基の総数の割合である。導入率は、所定のカルバモイル基の種類及び結合位置の一方又は両方を識別できるNMRや元素分析等の公知の分析方法を利用して求めることができ、また、所定のカルバモイル基の種類又は置換基の結合位置に応じて求めることができる。上述の導入率は、例えば、本実施形態の多糖誘導体において、所定のカルバモイル基を水酸基の水素原子のみに置換した場合、置換後の多糖の総水酸基数に対する所定のカルバモイル基の数の比率に100を乗じた数値である。また、所定のカルバモイル基をアミノ基の水素原子のみに置換した場合、置換後の多糖の総アミノ基数に対する所定のカルバモイル基の数の比率に100を乗じた数値である。さらに、所定のカルバモイル基を水酸基及びアミノ基の水素原子に置換した場合には、置換後の多糖の総水酸基数と総アミノ基数との合計に対する所定のカルバモイル基の数の合計の比率に100を乗じた数値である。水酸基又はアミノ基の水素原子を上記一般式1で表される1価の基に置換して得られる2位の置換基以下、所定の2位の置換基という。は、水酸基の水素原子が、上記一般式1で表される1価の基に置換されたものであることが好ましい。所定の2位の置換基において、R1は、置換又は未置換のフェニル基であると好ましく、3位及び5位に置換基を有するフェニル基がより好ましく、3,5-ジクロロフェニル基又は3,5-ジメチルフェニル基であると更に好ましく、3,5-ジクロロフェニル基であると特に好ましい。水酸基又はアミノ基の水素原子を上記一般式2で表される1価の基に置換して得られる3位の置換基以下、所定の3位の置換基という。は、上記所定の2位の置換基とは異なるものである。所定の3位の置換基は、水酸基の水素原子が、上記一般式2で表される1価の基に置換されたものであることが好ましい。所定の3位の置換基において、R2は、置換又は未置換のフェニル基であると好ましく、3位及び5位に置換基を有するフェニル基がより好ましく、3,5-ジクロロフェニル基又は3,5-ジメチルフェニル基であると更に好ましく、3,5-ジメチルフェニル基であると特に好ましい。本実施形態の多糖誘導体では、上記構成単位が6炭糖である場合、6位の炭素原子が置換基を更に有する構造を含んでいてもよい。その構成単位における6位の置換基は、6位の水酸基又はアミノ基の水素原子が所定のカルバモイル基に置換されたものであると好ましく、6位の水酸基の水素原子が所定のカルバモイル基に置換されたものであるとより好ましい。また、その6位の置換基は、上記所定の2位の置換基又は所定の3位の置換基と同一の置換基であると好ましく、上記所定の3位の置換基と同一の置換基であるとより好ましい。本実施形態の多糖誘導体は、上述の所定の構造を含んでいれば、それ以外の構造において、2位の置換基及び3位の置換基の少なくとも一方として、上述の所定の2位の置換基及び所定の3位の置換基以外の置換基を有する構造を含んでいてもよい。また、本実施形態の多糖誘導体は、所定の構造以外の構造において、2位の置換基及び3位の置換基が互いに異なる構造を含んでもよい。その構造において、互いに異なる2位の置換基及び3位の置換基のうちいずれか一方が、水酸基又はアミノ基の水素原子が所定のカルバモイル基に置換されたものであると好ましく、水酸基の水素原子が所定のカルバモイル基に置換されたものであるとより好ましい。また、本実施形態の多糖誘導体は、所定の構造以外の構造において、2位の置換基及び3位の置換基が互いに同一である構造を含んでもよい。互いに同一である上記2位の置換基及び3位の置換基は、水酸基又はアミノ基の水素原子が所定のカルバモイル基に置換されたものであると好ましく、水酸基の水素原子が所定のカルバモイル基に置換されたものであるとより好ましい。また、互いに同一である上記2位の置換基及び3位の置換基は、上記所定の構造における2位及び3位の置換基のいずれか一方と同一であると好ましい。本実施形態の多糖誘導体は、多糖の構成単位が有する2位及び3位の水酸基又はアミノ基の水素原子を所定のカルバモイル基のみに置換したものである場合で、かつ、その所定のカルバモイル基が2種のカルバモイル基からなる場合、2位における両カルバモイル基の比率a:b、以下同様。は、モル比で、80:20~30:70であると好ましく、50:50~40:60であるとより好ましい。また、この場合の3位における両カルバモイル基の比率は、40:60~10:90であると好ましく、15:85~10:90であるとより好ましい。2種のカルバモイル基は、両者とも、置換又は未置換のアリール基が置換又は未置換のフェニル基であると好ましく、3位及び5位に置換基を有するフェニル基であるとより好ましく、3,5-ジクロロフェニル基又は3,5-ジメチルフェニル基であると更に好ましい。特に、2種のカルバモイル基のうち、上記aで表される比率を有するカルバモイル基が置換又は未置換のアリール基として3,5-ジクロロフェニル基を有し、上記bで表される比率を有するカルバモイル基として3,5-ジメチルフェニル基を有すると好ましい。本実施形態の多糖誘導体は、多糖の構成単位が有する2位、3位及び6位の水酸基又はアミノ基の水素原子を所定のカルバモイル基のみに置換したものである場合で、かつ、その所定のカルバモイル基が2種のカルバモイル基からなる場合、2位における両カルバモイル基の比率a:b、以下同様。は、モル比で、80:20~30:70であると好ましく、50:50~40:60であるとより好ましい。また、この場合の3位における両カルバモイル基の比率は、40:60~10:90であると好ましく、15:85~10:90であるとより好ましい。さらに、この場合の6位における両カルバモイル基の比率は、0:100であると好ましい。2種のカルバモイル基は、両者とも、置換又は未置換のアリール基が置換又は未置換のフェニル基であると好ましく、3位及び5位に置換基を有するフェニル基であるとより好ましく、3,5-ジクロロフェニル基又は3,5-ジメチルフェニル基であると更に好ましい。特に、2種のカルバモイル基のうち、上記aで表される比率を有するカルバモイル基が置換又は未置換のアリール基として3,5-ジクロロフェニル基を有し、上記bで表される比率を有するカルバモイル基として3,5-ジメチルフェニル基を有すると好ましい。本実施形態の多糖誘導体は、下記の方法で製造することができる。すなわち、本実施形態の多糖誘導体の製造方法は、多糖の構成単位が有する2位及び3位の水酸基又はアミノ基の水素原子を、互いに同一の上記一般式1で表される1価の基に置換した構造を含む原料である多糖誘導体以下、原料多糖誘導体という。に対して、下記一般式3:R2-NCO3で表される化合物を反応させることにより、上記2位及び3位の水酸基又はアミノ基の水素原子に置換した上記一般式1で表される1価の基のいずれか一方を、上記一般式2で表される1価の基に置換する工程を備える。ここで、式3中、R2は、一般式2におけるR2と同義である。より具体的には、本実施形態の製造方法において、まず、原料多糖誘導体を準備する。原料多糖誘導体は、既に詳述した多糖を原料として公知の方法により合成してもよく、市販品を入手してもよい。原料多糖誘導体としては、目的の多糖誘導体をより速やか且つ確実に得る観点から、セルロース誘導体及びアミロース誘導体が好ましく、セルロース誘導体がより好ましい。原料多糖誘導体としては、例えば、セルローストリス3,5-ジクロロフェニルカルバメート、セルローストリス3,5-ジメチルフェニルカルバメート、セルローストリスフェニルカルバメート、セルローストリス4メチルフェニルカルバメート、セルローストリス4-クロロフェニルカルバメートが挙げられる。これらの中でも、セルローストリス3,5-ジクロロフェニルカルバメート及びセルローストリス3,5-ジメチルフェニルカルバメートが好ましく、速やかに目的の多糖誘導体を得る観点から、セルローストリス3,5-ジクロロフェニルカルバメートがより好ましい。次いで、原料多糖誘導体に対して、上記一般式3で表される化合物以下、所定のイソシアナートという。を反応させる。これにより、上記2位及び3位の水酸基又はアミノ基の水素原子に置換した上記一般式1で表される1価の基のいずれか一方を、上記一般式2で表される1価の基に置換して、本実施形態の多糖誘導体を合成することができる。この反応はカルバメートとイソシアナートとの間での平衡反応であるため、原料多糖誘導体における上記一般式1で表される1価の基に対する、所定のイソシアナートの使用量、並びに溶媒、反応温度及び反応時間を調整することにより、上記一般式2で表される1価の基の置換量を制御することができる。例えば、原料多糖誘導体としてセルローストリス3,5-ジクロロフェニルカルバメートを、所定のイソシアナートとして3,5-ジメチルフェニルイソシアナートを、それぞれ用いた場合について説明する。セルローストリス3,5-ジクロロフェニルカルバメートをDMA/ピリジン/LiClの混合溶媒に溶解し、そこに3,5-ジメチルフェニルイソシアナートを、セルローストリス3,5-ジクロロフェニルカルバメートにおける3,5-ジクロロフェニルカルバモイル基に対して過剰量添加して、例えば80°Cで反応させる。これにより、3,5-ジクロロフェニルカルバモイル基が3,5-ジメチルフェニルカルバモイル基に置換する。この際、経時に伴い、6位の3,5-ジクロロフェニルカルバモイル基から置換を開始し、次いで、3位、2位の順で3,5-ジクロロフェニルカルバモイル基が置換を開始する。その結果、セルロースの構成単位が有する2位の水酸基の水素原子を3,5-ジクロロフェニルカルバモイル基に置換し、かつ、3位の水酸基の水素原子を3,5-ジメチルフェニルカルバモイル基に置換した構造、及び/又は、セルロースの構成単位が有する2位の水酸基の水素原子を3,5-ジメチルフェニルカルバモイル基に置換し、かつ、3位の水酸基の水素原子を3,5-ジクロロフェニルカルバモイル基に置換した構造を含む多糖誘導体が得られる。また、例えば、原料多糖誘導体としてセルローストリス3,5-ジメチルフェニルカルバメートを、所定のイソシアナートとして3,5-ジクロロフェニルイソシアナートを、それぞれ用いた場合について説明する。セルローストリス3,5-ジメチルフェニルカルバメートをDMAc/ピリジン/LiClの混合溶媒に溶解し、そこに3,5-ジクロロフェニルイソシアナートを、セルローストリス3,5-ジメチルフェニルカルバメートにおける3,5-ジメチルフェニルカルバモイル基に対して過剰量添加して、例えば80°Cで反応させる。これにより、3,5-ジメチルフェニルカルバモイル基が3,5-ジクロロフェニルカルバモイル基に置換する。この際、経時に伴い、6位の3,5-ジメチルフェニルカルバモイル基から置換を開始し、次いで、3位、2位の順で3,5-ジメチルフェニルカルバモイル基が置換を開始する。その結果、セルロースの構成単位が有する2位の水酸基の水素原子を3,5-ジメチルフェニルカルバモイル基に置換し、かつ、3位の水酸基の水素原子を3,5-ジクロロフェニルカルバモイル基に置換した構造、及び/又は、セルロースの構成単位が有する2位の水酸基の水素原子を3,5-ジクロロフェニルカルバモイル基に置換し、かつ、3位の水酸基の水素原子を3,5-ジメチルフェニルカルバモイル基に置換した構造を含む多糖誘導体が得られる。上記反応に用いられる溶媒としては、原料多糖誘導体が溶解する溶媒であれば特に限定されず、例えば、DMAc、DMFなどのアミド系溶媒、ピリジン、キノリンなどのピリジン系溶媒、ジメチルスルフォキシド、並びにそれらの混合溶媒が挙げられる。また、溶媒が、原料多糖誘導体の溶解を促進するイオン性化合物を含んでもよい。そのようなイオン性化合物としては、例えば、LiCl、LiBrなどのリチウムハライドが挙げられる。また、反応温度及び反応時間は、所望に応じて調整すればよい。本実施形態の多糖誘導体は、分離剤に含有して用いられ得るものであり、特に光学異性体用分離剤に用いられ得る。その光学異性体用分離剤は、本実施形態の多糖誘導体のみから構成されていてもよく、シリカゲル等の担体と、この担体に担持される本実施形態の多糖誘導体とから構成されていてもよく、カラムに一体的に収容される一体型の形態であってもよく、カラムに充填される粒子の形態であってもよい。上記光学異性体用分離剤は、本実施形態の多糖誘導体を用いる以外は、多糖誘導体を含有する公知の光学異性体用分離剤と同様にして作製される。より具体的には、本実施形態の多糖誘導体を担体に担持させるか、あるいは、上記多糖誘導体自体を破砕、又は公知の方法例えば、特開平7-285889号公報に記載の方法により球状粒子化することにより、光学異性体用分離剤を作製することができる。なお、ここでいう担持とは、担体上に多糖誘導体が固定化されていることである。担持する方法には公知の担持方法を適用することができ、多糖誘導体と担体との間の物理的な吸着、多糖誘導体と担体との間の化学結合、多糖誘導体同士の化学結合、多糖誘導体及び担体の一方又は両方と第三成分との化学結合、多糖誘導体への光照射、ラジカル反応等の方法を適用することができる例えば、特開平6-93002号公報参照。担体としては、例えば、多孔質有機担体及び多孔質無機担体が挙げられ、好ましくは多孔質無機担体である。多孔質担体の平均孔径は1nm~100μmであると好ましく、5nm~5μmであるとより好ましい。多孔質有機担体としては、例えば、ポリスチレン、ポリアクリルアミド、ポリアクリレート等からなる高分子物質が好適であり、また、多孔質無機担体としては、例えば、シリカ、アルミナ、ジルコニア、マグネシア、ガラス、カオリン、酸化チタン、ケイ酸塩、ヒドロキシアパタイトが好適である。また、上記多孔質無機担体の形態は、粒子状の担体だけでなく、有機無機複合体のように網目状になった無機系担体や、特開2005-17268号公報又は特開2006-150214号公報等に記載の、カラムに保持され得る円柱状の一体型無機系担体であってもよい。特に好ましい担体はシリカゲルであり、そのシリカゲルの平均粒径は、好ましくは1μm~1mm、より好ましくは1μm~300μm、更に好ましくは1μm~100μmである。また、担体は、多糖誘導体との親和性を向上させたり、担体自身の表面の特性を改質するための処理を施したものであってもよい。表面処理の方法としては有機シラン化合物によるシラン化処理やプラズマ重合による表面処理方法がある。担体上への前記多糖誘導体の担持量は、光学異性体用分離剤100質量部に対して、1~100質量部が好ましく、更に5~60質量部が好ましく、特に10~40質量部が望ましい。本実施形態の多糖誘導体は、光学異性体用分離剤以外の、例えば、ジアステレオマーの分離にも用いられ得る。以下、実施例によって本発明を更に詳細に説明するが、本発明はこれらの実施例に限定されるものではない。実施例1まず、セルローストリス3,5-ジクロロフェニルカルバメートを、YOkamotoMKawashimaandKHatadaJChromatogr363173に記載の方法に従って合成した。その1H-NMRスペクトルチャート500MHzを図1に示す。次いで、得られたセルローストリス3,5-ジクロロフェニルカルバメート1.2g1.65mmolを、油浴中の減圧した2口フラスコ内にて、80°Cで5時間乾燥した。次に、36mLの乾燥DMAcを12時間かけて添加し、更に2.4gのLiClを添加して室温で2時間撹拌し、最後に16.8mLの乾燥ピリジンを添加して80°Cで4時間撹拌した。こうして、セルローストリス3,5-ジクロロフェニルカルバメートをDMAc/LiCl/ピリジンの混合溶媒に均一に溶解した溶液を得た。次いで、その溶液に3,5-ジメチルフェニルイソシアナート9.6mL68.23mmolを添加して、アルミ箔で遮光し、乾燥窒素雰囲気下、80°Cで48時間反応させた。その反応スキームを下記に示す。反応中、後述の各反応時間での反応生成物を確認するために、溶液を一部採取してメタノール中に添加することで、セルロース誘導体の沈殿を生じさせた。更に、濾過、メタノール洗浄及び乾燥を経て得られたセルロース誘導体における3,5-ジメチルフェニルカルバモイル基DMPCの含有量、及び、セルロース誘導体の構成単位において2位、3位及び6位の3,5-ジメチルフェニルカルバモイル基DMPCと3,5-ジクロロフェニルカルバモイル基DCPCとの比率を、1H-NMRにより分析して算出した。結果を表1に示す。また、反応中反応開始から20分、1時間、2時間、3時間、5時間、7時間、9時間、11時間及び13時間後における反応生成物の1H-NMRスペクトルチャート500MHzを、それぞれ図2~9に示す。実施例2まず、セルローストリス3,5-ジメチルフェニルカルバメートを、YOkamotoMKawashimaandKHatadaJChromatogr363173に記載の方法に従って合成した。その1H-NMRスペクトルチャート500MHzを図10に示す。次いで、得られたセルローストリス3,5-ジメチルフェニルカルバメート1.2g1.99mmolを、油浴中の減圧した2口フラスコ内にて、80°Cで5時間乾燥した。次に、36mLの乾燥DMAcを12時間かけて添加し、更に2.4gのLiClを添加して室温で2時間撹拌し、最後に16.8mLの乾燥ピリジンを添加して80°Cで4時間撹拌した。こうして、セルローストリス3,5-ジメチルフェニルカルバメートをDMAc/LiCl/ピリジンの混合溶媒に均一に溶解した溶液を得た。次いで、その溶液に3,5-ジメチルフェニルイソシアナート5.6g26.60mmolを添加して、アルミ箔で遮光し、乾燥窒素雰囲気下、80°Cで48時間反応させた。その反応スキームを下記に示す。反応中、後述の各反応時間での反応生成物を確認するために、溶液を一部採取してメタノール中に添加することで、セルロース誘導体の沈殿を生じさせた。更に、濾過、メタノール洗浄及び乾燥を経て得られたセルロース誘導体における3,5-ジメチルフェニルカルバモイル基DMPCの含有量、及び、セルロース誘導体の構成単位において2位、3位及び6位の3,5-ジメチルフェニルカルバモイル基DMPCと3,5-ジクロロフェニルカルバモイル基DCPCとの比率を、1H-NMRにより分析して算出した。結果を表2に示す。また、反応中反応開始から30分、1時間、2時間、3時間、5時間、7時間、9時間、11時間及び13時間後における反応生成物の1H-NMRスペクトルチャート500MHzを、それぞれ図11~18に示す。実施例3まず、セルロース2.5gをDMAc/LiCl/ピリジンの混合溶媒混合比:7.5mL/0.5g/3.75mLに溶解した。次いで、そこに0.53gの3,5-ジクロロフェニルイソシアナートを添加して、乾燥窒素雰囲気下、80°Cで12時間反応させた。次に、2mL14.2mmolの3,5-ジメチルフェニルイソシアナートを添加して、引き続き乾燥窒素雰囲気下、80°Cで12時間反応させた。得られた反応生成物セルロース誘導体をメタノール中で沈殿させ、更に、濾過、メタノール洗浄及び乾燥を経ることにより精製した。その反応生成物の1H-NMRスペクトルチャート500MHzを、図19に示す。反応生成物におけるDMPCとDCPCとの比は、モル比で83:17となった。また、2位b、3位c及び6位aにおけるDCPCの比は、ほぼ同じであることがわかった。実施例4まず、セルロース2.5gをDMAc/LiCl/ピリジンの混合溶媒混合比:7.5mL/0.5g/3.75mLに溶解した。次いで、そこに1.35gの3,5-ジクロロフェニルイソシアナートを添加して、乾燥窒素雰囲気下、80°Cで39時間反応させた。次に、2mL14.2mmolの3,5-ジメチルフェニルイソシアナートを添加して、引き続き乾燥窒素雰囲気下、80°Cで24時間反応させた。得られた反応生成物セルロース誘導体をメタノール中で沈殿させ、更に、濾過、メタノール洗浄及び乾燥を経ることにより精製した。その反応生成物の1H-NMRスペクトルチャート500MHzを、図20に示す。反応生成物におけるDMPCとDCPCとの比は、モル比で73:27となった。また、2位b、3位c及び6位aにおけるDCPCの比は、36:15:49であることがわかった。上記実施例3Run1及び実施例4Run2の反応スキームを下記に示す。実施例3及び4で得られたセルロース誘導体を充填したHPLCカラムの光学分割能を、下記に構造式を示すラセミ体1~7の光学分割により評価した。YOkamotoMKawashimaandKHatadaJChromatogr363173に記載の方法により、シリカゲル平均粒子径:7μm、平均細孔径:100nmに実施例3又は4のセルロース誘導体をコーティングし、それぞれをカラム長さ25cm×内径0.20cmに充填し、HPLCカラムを得た。TG分析の結果から、シリカゲルに対して、実施例3のセルロース誘導体は25.0質量、実施例4のセルロース誘導体は23.5質量コーティングされていることがわかった。また、HPLCカラムの段数は約2000であった。なお、acacはアセチルアセトナートを示し、Phはフェニル基を示す。溶離液としてn-ヘキサンと2-プロパノールとの混合溶媒容量比=9:1を用い、流量0.1mL/分、カラム温度20°Cの条件で、上記HPLCカラムの光学分割能を調べた。結果を表3に示す。なお、参照用として、YOkamotoMKawashimaandKHatadaJChromatogr363173に記載したセルローストリス3,5-ジメチルフェニルカルバメートCDMPC及びセルローストリス3,5-ジクロロフェニルカルバメートCDCPCの光学分割能の結果を表3に並記する。この結果から、ラセミ体1以外のラセミ体について、実施例3に係るHPLCカラムの方が実施例4に係るHPLCカラムよりも良好な光学分割能を示すことがわかった。また、実施例3に係るHPLCカラムは、ラセミ体2について、セルローストリス3,5-ジメチルフェニルカルバメート及びセルローストリス3,5-ジクロロフェニルカルバメートよりも良好な光学分割能を示すことがわかった。このように、本発明の多糖誘導体は、興味深い光学分割能を示す新規な光学異性体用分離剤として機能し得ることが判明した。"